또한, 상기한 도넛형 판에 의해 콘크리트 표면의 유동이 달라져 측정값이 정확하지 않을 수 있으며, 부유식 도넛형 판이 콘크리트 상면 아래로 가라앉을 수 있는 위험성이 있다.한편, 도 3은 종래의 실린더 잠형을 통한 콘크리트의 압송 마찰특성 측정장치를 도시한 개략도이다.이 도면에 도시된 바와 같이, 종래의 실린더 잠형을 통한 콘크리트의 압송 마찰특성 측정방법은 콘크리트의 압송 마찰특성을 측정하기 위한 방법으로, 내벽에 수직리브(14)가 일정 간격으로 돌출 형성된 하우징(10); 상기 하우징(10) 내벽과 바닥에서 이격되게 위치시키면서 하우징(10) 내부 중앙에 삽입 설치되는 것으로, 천장과 바닥이 폐쇄된 원통형 실린더(20); 상기 실린더(20) 보다 가는 회전축(15)을 매개로 실린더(20)와 연결되어 실린더(20)를 회전시키는 모터(30); 상기 실린더(20)의 회전력을 측정하는 회전력측정기(40)로 구성된 콘크리트의 압송 마찰특성 측정시스템을 준비하되, 상기 실린더(20)의 직경은 동일하나 길이가 다른 형태로 2가지 준비하는 준비단계; 상기 준비단계에서 준비된 하나의 실린더(20)를 하우징(10) 내부에 하우징 내벽 및 바닥과 이격되게 위치시킨 상태에서 실린더(20)가 완전히 매립되면서 실린더(20) 상 소정 높이까지 도달하도록 측정대상 콘크리트(C)를 하우징(10) 내부에 충전하고, 모터를 회전시켜 실린더(20)의 회전력을 측정하는 1차 측정단계; 상기 준비단계에서 준비된 다른 하나의 실린더(20)를 하우징(10) 내부에 상기 1차 측정단계와 동일하게 위치시킨 상태에서 실린더(20) 상으로 상기 1차 측정단계에서와 동일한 높이까지 도달하도록 측정대상 콘크리트(C)를 하우징(10) 내부에 충전하고, 모터를 회전시켜 실린더(20)의 회전력을 측정하는 2차 측정단계; 1차 측정단계에서 측정한 실린더(20)의 1차 회전력과 2차 측정단계에서 측정한 실린더(20)의 2차 회전력의 차이 값으로부터 콘크리트(C)와 실린더(20) 사이의 마찰특성을 산출하는 마찰특성 산출단계로 이루어짐을 특징으로 한다.상기한 바와 같은 구성으로 이루어진 종래의 실린더 잠형을 통한 콘크리트의 압송 마찰특성 측정방법은 저유동 저슬럼프 콘크리트 사용 시 실린더가 회전할 때 콘크리트가 무너지지 않아 실린더와의 마찰력을 제대로 측정할 수 없는 문제점을 해결할 수 있으며, 개량형 콘크리트 압송 마찰특성 측정시스템에서의 부유식 도넛형 판이 콘크리트 상면 아래로 잠기는 문제점을 해결할 수 있다.그러나, 여전히 측정을 2번 진행해야 하며, 높이조절 지지봉(53)의 높이를 콘크리트 충전 높이에 맞춰 항시 조절해야 하는 불편함이 있다.또한, 콘크리트 상면의 원형 덮개판(51)에 의해 실린더 회전 시 콘크리트 표면부의 유동이 달라져 측정값이 정확하지 않을 수 있다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 최근, 초고층 콘크리트 구조물이나 대규모 지하 공간 콘크리트 구조물의 시공 시 콘크리트를 타설하기 위하여 금속배관을 길게 하는 경우가 많다. 상기한 금속배관 길이가 긴 경우에는 콘크리트와 금속배관 사이의 마찰력으로 인하여 콘크리트 펌핑이 불가능한 경우도 발생된다. 이러한 상황을 사전에 파악하기 위하여 최근에 컴퓨터 시뮬레이션이나 복잡한 방정식을 풀어서 주어진 펌프카의 능력으로 콘크리트가 타설 가능한지에 대해 검토를 하는 연구가 많이 진행되고 있다. 이때, 필요한 것이 콘크리트와 금속 압송관 사이의 마찰특성이다.위와 같은 필요에 따라 콘크리트와 금속 압송관 사이의 마찰특성을 정확하고도 간편하게 평가하기 위한 장치와 방법을 개발하여, 등록특허 제10-1162969호 콘크리트와 금속 압송관 사이의 마찰특성 측정시스템으로 등록되었다.도 1은 종래의 콘크리트와 금속 압송관 사이의 마찰특성 측정시스템에 대한 개략도이다.이 도면에 도시된 바와 같이, 종래의 콘크리트와 금속 압송관 사이의 마찰특성 측정시스템은 하우징(10); 하우징(10) 내부에 삽입 설치되는 바닥이 폐쇄된 원통형 실린더(20); 실린더(20)와 연결되어 실린더(20)를 회전시키는 모터(30); 실린더(20)의 회전력을 측정하는 회전력측정기(40);로 구성된다. 상기한 종래의 콘크리트와 금속 압송관 사이의 마찰특성 측정시스템을 이용하는 방법은, 하우징(10) 내부에 실린더(20)가 소정의 높이까지 매립되도록 측정대상 콘크리트를 채우고, 모터를 회전시켜 실린더(20)의 회전력을 측정하는 1차 측정단계; 상기 1차 측정단계에서와는 다른 높이로 실린더(20)가 소정의 높이까지 매립되도록 하우징(10) 내부에 측정대상 콘크리트를 채우고 모터를 회전시켜 실린더(20)의 회전력을 측정하는 2차 측정단계; 1차 측정단계에서 측정한 실린더(20)의 1차 회전력과 2차 측정단계에서 측정한 실린더(20)의 2차 회전력의 차이 값으로부터 콘크리트와 실린더(20) 사이의 마찰특성을 산출하는 마찰특성 산출단계로 이루어지는 것을 특징으로 한다.상기한 바와 같은 구성으로 이루어진 종래의 콘크리트와 금속 압송관 사이의 마찰특성 측정시스템은 하우징(10)에 콘크리트(C)가 담기어 실린더가 일정량 콘크리트에 잠긴 상태에서 실린더(20)를 일정한 속도로 회전시키면 실린더(20) 표면에 마찰 응력이 발생할 것인데, 모터(30)에 공급된 전기력과 실린더(20)의 회전력을 통해 마찰 응력을 산출하도록 한 것이다. 그러나 상기한 바와 같은 구성으로 이루어진 종래의 콘크리트와 금속 압송관 사이의 마찰특성 측정시스템은 낮은 슬럼프의 저유동 콘크리트에 대한 유동특성을 측정하기에는 문제가 있을 수 있다.저유동 저슬럼프의 콘크리트는 항복응력이 크기 때문에 실린더를 회전시킬 때 콘크리트가 무너지지 않아 실린더 표면과 제대로 접촉하지 않아서 정확한 마찰특성 측정이 이루어지지 않을 수 있다.또한, 상기한 측정방법은 실린더의 회전력을 2번 측정하여 그 차이를 통해 콘크리트와 실린더 간의 유동특성을 파악하는 방법으로 측정을 2번 수행해야 하는 불편함이 있다.이에, 상기한 문제점을 해결하기 위해 등록특허 제10-1324162호 개량형 콘크리트 압송 마찰특성 측정시스템과 그 방법 및 등록특허 제10-1271165호 실린더 잠형을 통한 콘크리트의 압송 마찰특성 측정방법이 제안되었다.도 2는 종래의 개량형 콘크리트 압송 마찰특성 측정시스템을 도시한 개략도이다.이 도면에 도시된 바와 같이, 종래의 개량형 콘크리트 압송 마찰특성 측정시스템은 내부에 콘크리트가 담기는 것으로, 내벽에 수직리브(14)가 일정 간격으로 돌출 형성된 원통형 하우징(10); 상기 하우징(10) 내벽과 바닥에서 이격되게 위치시키면서 하우징(10) 내부 중앙에 삽입 설치되는 바닥이 폐쇄된 원통형 실린더(20); 상기 실린더(20)와 회전축(15)을 매개로 연결되어 실린더(20)를 회전시키는 모터(30); 상기 실린더(20)의 회전력을 측정하는 회전력측정기(40); 상기 하우징(10)과 실린더(20) 사이에서 하우징(10)과 실린더(20)에 비접촉 설치되어 하우징(10)과 실린더(20) 사이에 충전되는 콘크리트를 자유 재하하는 원형 띠 형태의 부유식 자유중량체(50)로 구성된다.또한, 종래의 개량형 콘크리트 압송 마찰특성 측정방법은 개량형 콘크리트 압송 마찰특성 측정시스템을 이용하는 방법으로서, 하우징(10) 내부에 실린더(20)가 소정의 높이까지 매립되도록 측정대상 콘크리트를 충전하고, 실린더(20)와 하우징(10) 사이의 콘크리트 표면 위를 압착하도록 부유식 자유중량체(50)를 설치한 후, 모터를 회전시켜 실린더(20)의 회전력을 측정하는 1차 측정단계; 상기 1차 측정단계와는 다른 높이로 실린더(20)가 소정의 높이까지 매립되도록 하우징(10) 내부에 측정대상 콘크리트를 충전하고, 부유식 자유중량체(50)를 설치한 후, 모터를 회전시켜 실린더(20)의 회전력을 측정하는 2차 측정단계; 1차 측정단계에서 측정한 실린더(20)의 1차 회전력과 2차 측정단계에서 측정한 실린더(20)의 2차 회전력의 차이 값으로부터 콘크리트와 실린더(20) 사이의 마찰특성을 산출하는 마찰특성 산출단계로 이루어짐을 특징으로 한다.상기한 바와 같은 구성으로 이루어진 종래의 개량형 콘크리트 압송 마찰특성 측정시스템과 그 방법은 유동성이 충분히 확보된 콘크리트는 측정결과가 실제 현상과 유사하나, 유동성이 확보되지 않은 콘크리트의 경우에는 콘크리트가 무너지지 않고, 스스로 설 수 있기 때문에 실린더가 회전하는 초기에는 콘크리트의 마찰력이 고려되지만 이후, 콘크리트와 실린더 사이에 이격이 생겨 측정이 잘 안되는 경우가 발생된다.따라서, 도 2의 개량형 콘크리트 압송 마찰특성 측정시스템은 콘크리트 상에 부유식 도넛형 판을 적치한 후, 일정 압력을 가해 콘크리트가 지속적으로 실린더와 마찰을 일으키게 한다.하지만, 이러한 측정방법은 종래보다 더 번거로울 뿐만 아니라, 측정을 2번 해야 하는 불편함도 여전히 남아있는 실정이다.